Brevet FR2645439A1 — publié le 19901012

! PROCEDE DE PREPARATION DE CAPSULES D'ALGINATE(S) PARTICULIEREMENT ADAPTEES A UN USAGE COSMETIQUE, APPAREIL POUR SA MISE EN OEUVRE ET COMPOSITION COSMETIQUE CONTENANT LESDITES CAPSULES. La présente invention concerne un procédé de préparation de capsules d'alginate(s) particulièrement adaptées à un usage cosmétique. Elle concerne égale- ment l'appareil permettant la mise en oeuvre du procédé ainsi qu'une composition cosmétique contenant les capsules préparées par ledit procédé. Les alginates sont des produits connus; ils sont constitués par des chalnes de polysaccharides obtenues par enchaînement de deux types de monomères, l'acide guluronique (G) et l'acide mannuronique (M) qui s'organisent en blocs G, blocs M, et blocs à monomères alternés G-M. La gélification s'effectue par pontage de ces chaînes polysaccharidiques à l'aide d'ions polyvalents. Ce pontage s'effectue préférentiellement entre les blocs G. La fabrication de capsules d'alginate(s) par gélification des solutions aqueuses de sels solubles d'alginate(s), tels que les sels de potassium, de magnésium, d'ammonium et préférentiellement de sodium, ou des solutions aqueuses de leurs dérivés, tels que leurs esters partiels, au moyen de certains-cations métalliques polyvalents, en particulier le calcium, est connue. Pour préparer des capsules d'alginate(s), on fait tomber la solution d'alginate(s), goutte à goutte à l'aide d'une buse, dans une solution de sel de métal polyvalent. Les capsules obtenues sont ensuite séparées du milieu réticulant. - Pour que les capsules obtenues puissent être utilisées en cosmétique, il est nécessaire qu'elles aient à la fois les deux propriétés antagonistes suivantes: s'écraser facilement sur la peau, sans laisser de résidu, sous l'action d'un léger massage, - 2645439 et avoir une rigidité suffisante pour que leur struc- ture ne soit pas mc:- ifiée au cours de leur stockage ou de leur incorporation dans une composition cosmétique. -La Demanderesse a trouvé, selon la- présente invention, qu'en ajustant de façon précise les condi- tions de fabrication des capsules d'alginate(s), en particulier les conditions cinétiques de réticulation au cours de la fabrication, on pouvait obtenir des capsules d'alginate(s) ayant les propriétés requises pour un usage cosmétique. La présente invention concerne un procédé de fabrication de capsules d'alginate(s) par introduction goutte à goutte d'une solution aqueuse d'au moins un alginate dans une solution aqueuse d'ap moins un sel de métal polyvalent choisi parmi le fer, l'argent, le strontium, l'aluminium, le manganèse, le sélénium, et en particulier le calcium, le cuivre et le zinc, à l'aide d'au moins une buse, puis extraction des cap- sules d'alginate(s), formées par gélification, pour les séparer de la solution aqueuse de sel(s) de métal polyvalent et enfin, éventuellement lavage et séchage desdites capsules, caractérisé par le fait que: a) on utilise au moins un alginate ayant des unités mannuroniques (M) et guluroniques (G) dans un rapport molaire M/G compris entre 0,4 et 1,9 et, de préférence, une proportion de blocs (G) supérieure à %, le (ou les) alginate(s) étant, de préférence un (ou des) alginate(s) de sodium ayant une viscosité en solution aqueuse à 0,5 % en poids à 25'C inférieure à 20 mPa.s mesurée au viscosimètre TV Contraves avec un corps de mesure n' 1 en présence d'un chélatant' du calcium b) la concentration pondérale en aiginate(s) de la solution aqueuse introduite par la (ou les) buse(s) est comprise entre 0,2 et 2 % de préférence entre 0,3 et 1 % c) la concentration molaire en cation métallique polyvalent de la solution aqueuse réticulante de sel(s) de métal polyvalent est de 3,4 x -3M à 6,8 x 10 -2M, de préférence 6,8 x 10-3M à 3,4 x 10-2M;M d) la tension superficielle de la solution aqueuse de sel(s) de métal polyvalent est abaissée à une valeur inférieure à 70 dynes/cm, de préférence voisine de 40 dynes-cm, par addition d'un agent tensio-actif; et e) le temps de contact entre les gouttes de solution d'alg.inate(s) et la solution aqueuse de sel(s) de métal polyvalent est un temps précis compris entre 10 secondes et 20 minutes, de préférence entre 30 secondes et 10 minutes. Dans ces conditions, on obtient des capsules d'alginate(s) sphériques, sphéroidales, ovales ou en forme-de gouttes ou de grains de riz, ayant une tex- ture adaptée à l'usage cosmétique; quand elles sont sphéroldales, elles peuvent.avoir un diamètre compris entre 100 pm et 1 cm et de préférence 500 pm et 0,8 cm. Selon la présente invention la solution aqueuse d'alginate(s) peut contenir au moins un addi- tif ou actif cosmétique hydrosoluble ou dispersible. Ladite solution peut éventuellement contenir des addi- tifs ou actifs liposo]ubles, ou, des solides organiques ou minéraux qui resteront en dispersion ou en suspension dans la matrice alginique. Parmi les actifs utilisables, on peut citer des composés biolo- giques, des extraits végétaux ou animaux, des pigments colorés ou non, des charges minérales, des filtres solaires, des polymères solubles ou insolubles, des eaux florales, des huiles essentielles, des composi- tions parfumées, des substances pour l'hygiène buccale et les soins dentaires, des cristaux liquides de type cholestérique, des dispersions vésiculaires, des microsphères ou des microcapsules polymériques ou lipidiques, des nanoparticules ou des nanocapsules. Les actifs utilisés couramment pour l'hygiène buccale ou pour les soins dentaires peuvent être introduits dans la solution aqueuse d'alginate(s) ou dans la phase externe de la composition contenant les capsules d'alginate. Ces actifs sont par exemple: - - des agents antiseptiques, anti- inflammatoires, décongestionnants ou adoucissants (salicylate de choline, extraits végétaux, acide glycérrhétinique...), - des agents de captation des mauvaises odeurs ou des molécules issues des débris alimentaires (cyclodextrines, ricinoléate de zinc...), - des agents de polissage (poudres minérales), - des substances pouvant agir sur la partie minérale de la dent (sels de strontium...). La solution aqueuse d'alginate(s) peut également contenir une faible quantité d'ions réticulants destinés à modifier ses propriétés rhéologiques. La solution de sel(s) de métal polyvalent utilisée est, de préférence, une solution de chlorure, de gluconate ou de lactate de calcium ou une solution d'acétate, de sulfate, de chlorure ou de gluconate de cuivre ou de zinc. Le volume de la solution réticulante doit, en général, être suffisant pour que celle-ci ne soit pas épuisée en métal polyvalent ou ne soit appauvrie que dans des proportions négligeables au cours de la formation des capsules. De plus la solution ne doit pas être animée de turbulences, qui provoqueraient la distorsion des capsules en cours de formation. De plus, la densité de. la solution d'alginate(s) doit, de préférence, être au moins légèrement supérieure à celle de la solution des cations polyvalents, de façon à ce que les gouttes en tombant, soient entraînées vers le bas. Selon l'invention, on ajoute à la solution de sel(s) de métal polyvalent un agent tensio-actif; cet agent tensio-actif peut être, par exemple, le pro- duit commercialisé sous la dénomination "TWEEN-20" par la Société l.C.I. AMERICAS à une concentration pondérale de 0,001 X. Selon la présente invention, on peut utiliser une ou plusieurs buse(s) pour l'introduction de la solution aqueuse d'alginate(s) dans la- solution de sel(s) de métal polyvalent. Le diamètre des cap- sules obtenues dépend de la dimension des buses utilisées. Par exemple, avec une buse de 0,6 millimètre de diamètre, on forme des sphères de 1,5 à 2,5 millimètres et avec une buse de 1,5 mm de diamètre des sphères de 3 à 6 millimètres. La solution d'alginate(s) peut être délivrée au-dessus de la solution de sel(s) de métal polyvalent. La hauteur de la (ou des) buse(s) au- dessus de la surface de la solution réticulante doit être alors, de préférence, juste suffisante pour que les gouttes se forment et se séparent de la buse sous l'effet de leur propre poids, ou par cisaillement force. Si elle est trop importante, les gouttes sont déformées à Jeur arrivée dans la solution réticulante et perdent leur forme sphérique. La solution d'alginate(s) peut également être injectée sous la surface de la solution réticulante; dans ce cas, si un mouvement est imprimé à la buse, on peut obtenir des particules de formes différentes. Par exemple un mouvement linéaire formera des capsules allongées. Le procédé selon la présente invention se déroule de la façon suivante: on fait tomber la -solu- tion d'alginate(s) contenant aussi le(s) éventuel(s) actif(s) en solution ou en dispersion, goutte à goutte à l'aide d'une ou plusieurs buses dans la solution réticulante. Les gouttes sont ainsi gélifiées et for- ment des capsules. Après un temps de séjour chronométré de façon précise, les capsules sont extraites du milieu de réticulation, par tamisage ou égouttage par exemple. On élimine ensuite, éventuelle- ment par rinçage à l'eau, de préférence déminéralisée, les ions réticulants excédentaires. L'eau libre à la surface des capsules est ensuite éventuellement éliminée par séchage ou égouttage. Les capsules, après rinçage et séchage, peuvent être enrobées par une couche d'un polymère en solution ou en suspension, plus ou moins adhésif. Cet enrobage est obtenu, par exemple, en trempant les capsules dans une solution ou une suspension d'un polymère acrylique adhésif, telle que celles vendues par la Société MONSANTO sous les dénominations commerciales: "GELVA multipolymer emul- sion 2397" et "GELVA multipolymer emulsion 3011". La présente invention a également pour objet une composition cosmétique contenant les capsules d'alginate(s) préparées par le procédé décrit précédemment dans une phase externe cosmétiquement acceptable. Dans cette composition cosmétique, la phase externe peut être un gel, une émulsion, une solution, une huile ou un excipient huileux plus ou moins transparent ou translucide, cosmétiquement acceptable. La phase externe peut aussi renfermer tout type d'additif ou d'actif au sens cosmétique. La présente invention a également pour objet un appareil pour la mise en oeuvre du procédé selon l'invention comportant un réservoir de stockage de la solution d'a]ginate(s), au moins une buse pour délivrer ladite solution d'alginate(s), une pompe prélevant la solution d*alginate(s) du réservoir de stockage et alimentant la (ou les) buse(s), un bac allongé alimenté en continu à une de ses extrémités, par une solution aqueuse de sel(s) du cation réticulant et comportant, à son autre extrémité, un dispositif de soutirage par exemple par trop-plein de ladite - solution réticulante et éventuellement un système de régénération et recyclage de ladite solu- tion, la solution d'alginate(s) tombant goutte à goutte de la (ou des) buse(s) dans la solution rêticulante à l'extrémité du bac correspondant à l'alimentation en sel(s) de métal Jpolyvalent, et un dispositif de transport disposé longitudinalement dans le bac et permettant de transporter les capsules d'alginate(s) en cours de formation d'une extrémité à l'autre du bac. Selon la présente invention le dispo- sitif de transport peut être une vis sans fin; cepen- dant, il est, de préférence, constitué par une bande sans fin entraînée par un moteur. La bande sans fin est, de préférence, formée d'une trame ou d'un matériau flexible perforé, dont la maille est inférieure au diamètre des gouttes tombant de la buse. La bande peut être en polyamide ou autre polymère, en acier inoxydable ou en autre métal; elle comporte, de préférence, des saillies transversales, qui empêchent le retour en arrière des capsules en cours de forma- tion. Sur le dessin, la figure 1 représente schématiquement, à titre purement illustratif et non limitatif, un appareil de ce type, industriellement utilisable. En se référant au dessin, on voit que la solution aqueuse réticulante est contenue dans un bac 1; la solution d'alginate(s) est alimentée par l'intermédiaire d'une pompe 2 dans les buses 3 et tombe goutte à goutte dans la solution contenue dans le bac 1. Le bac 1 est alimenté en solution réticulante par une conduite 4, à une de ses extrémités et au voisinage de son fond; ladite solu- tion est évacuée par un trop plein 5 à l'autre extrémité. Le bac 1 contient une bande sans fin 6, qui est constituée par une trame, par exemple en polyamide du type connu sous la marque "Nylon", ayant des mailles inférieures ou égales à un millimètre; cette bande 6 comporte des saillies transversales; elle est disposée longitudinalement dans le bac 1 et actionnée par un moteur (non représenté). La partie supérieure de la bande 6 passe au voisinage des buses 3. Sa par- tie inférieure sert au retour. La zone supérieure com- porte une partie horizontale immergée 6a, suivie d'une partie inclinée ascendante Sb, elle-même prolongée par une partie horizontale 6c; la partie inclinée 6_ per- met à la bande de sortir du bac 1. La vitesse de la bande sans fin 6 est ajustable pour que le temps de contact entre les capsules d'alginate(s) et la solu- tion réticulante ait une valeur précise comprise entre secondes et 20 minutes. A la sortie du bac 1, la bande sans fin entraîne les capsules d'alginate(s) formées, hors du bain. L'emploi d'une bande sans fin constituée par une trame maillée permet d'égoutter les capsules; les saillies transversales empêchent les capsules de retomber en arrière en roulant dans la partie inclinée 6b. La présence des saillies transver- sales permet donc d'augmenter la pente du convoyeur à la sortie de la solution aqueuse de se](s) de métal polyvalent et, par conséquent, de diminuer le dimien- sionnement de l'installation totale et de réduire le temps d'égouttage pendant lequel la réaction est mal contrôlée. Sur la partie horizontale 6Sc de la bande sans fin, les capsules d'alginate(s) sont aspergées d'eau déminéralisée grâce à une tête d'arrosage 7, g pour éliminer les traces de sel(s) de métal polyvalent excédentaires). Eventuellement, les capsules peuvent être traitées ensuite par un jet d'air (non représenté) qui les sèche en surface. Les capsules protes pour le con- ditionnement sont recueillies à la sortie 8 de la bande sans fin. Les exemples donnés ci-dessous, à titre purement illustratif et non limitatif, permettront de mieux comprendre l'invention. EXEMPLE 1 On fait tomber 3 g d'une solution aqueuse d'alginates de sodium goutte à goutte dans une solu- tion aqueuse réticulante obtenue par dissolution de chlorure de calcium CaCl, 2H 20. La solution d'àlginates est délivrée par une buse de 1,3 millimètre de diamètre dont l'extrémité est 15 mm au- dessus du niveau de solution réticulante. On obtient des sphères d'environ 4 mm. On laisse les capsules formées en contact avec la solution réticulante pen- dant un temps déterminé; on extrait par tamisage, on rince, on pèse et on dispose les capsules sur un fil- tre sans cendre taré. Le filtre et les sphères sont déshydratés et pesés, ce qui permet de déterminer le poids de résidu sec. On dose ensuite sur ce résidu sec les ions Ca ++par spectrophotométrie d'absorption et les ions Na+ par spectrophotométrie d'émission. On trace les courbes donnant, en fonction du temps de contact, le pourcentage de Ca++ fixé et le pourcentage de Na+ contenu dans les capsules d'alginate(s); en + effet, la courbe de variation du pourcentage de Na est une vérification du bon déroulement de l'échange sodium/calcium dans les alginates. Par ailleurs, on apprécie sensoriellement pour les temps de contact variables, la résistance à l'écrasement des capsules obtenues. On détermine ainsi un temps de contact t et un pourcentage en ions cal- c cium Pc pour lesquels on obtient la consistance cosmétique optimum des capsules. Les essais ont été faits avec les alginates vendus par la Société "KELCOFRANCE" sous la dénomination commerciale "Manugel GHB" ayant une viscosité d'environ 8 mPa.s en solution à 0,5 % (mesurée à 25'C au viscosimètre TV Contraves,-avec -un corps de mesure n' 1, en présence d'un chélatant du calcium et avec les alginates vendus par la Société "SIGMA" sous la dénomination commerciale "ALGINIC ACID SODIUM SALT TYPE VI moyenne viscosité (MV)" ayant une viscosité d'environ 17 mPa.s en solution à 0,5 % à 'C mesurée au viscosimètre TV Contraves avec un corps de mesure n' 1 en présence d-'un chélatant du calcium. On a ainsi obtenu, pour ces alginates, les courbes données sur les figures 2 à 5, dans lesquelles le temps de contact T en secondes est donné en abscisse et les pourcentages en poids P des ions Ca+ et Na+ par rapport au- poids d'alginate sec sont portés en ordonnée. Les figures 2 à 4 concernent des sphères de 4 à 4,5 mm de diamètre (buse de 1,3 mm). La figure 5 concerne des sphères de 2 à 2,5 mm de diamètre (buse de 0,9 mm). Sur ces courbes, on voit que, lorsque le temps de contact entre la solution d'alginates et la solution de chlorure de calcium croit, il se produit une fixation de Ca ++ rapide au départ puis lente et tendant vers la valeur théorique maximum de fixation du calcium. A l'inverse la concentration en Na+ s'abaisse rapidement puis plus lentement. Les courbes des figures 2, 4 et 5 ont été tracées avec une solution aqueuse de "Manugel GHB" ayant une concentration de 0,5 X, la courbe de la figure 4 ayant été tracée pour une solution réticulante ayant une concentration pondérale de 0,5 % exprimée en (CaC!2, 2H20) et les courbes des figures 2 et 5 pour une solution réticulante ayant une concen- tration exprimée en (CaCI2, 2H20) de 0,2 % en poids par rapport au poids de solution. Dans ces trois essais, on a constaté que, lorsque la teneur pondérale en ions Ca ++dans les cap- sules est inférieure à 2,5 %, ces dernières sont fra- giles, molles, et leur paroi est fine; elles s'affaissent, se déforment et éclatent trop facile- ment. Au-dessus d'une teneur pondérale en ions Ca de 5,5 %, les sphères sont dures, caoutchouteuses, pleines, difficiles à écraser et laissent des débris élastiques sur la peau. La consistance correspondant à un usage cosmétique se situe entre les deux. Dans ces essais, la quantité optimale en Ca++ introduite par pontage dans les alginates est voisine de 4,5 % en poids par rapport au poids d'alginates déshydratés, cette concentration étant atteinte en 1 minute dans le cas de la figure 4, en 4 minutes dans le cas de la figure 2, et en I minute 15 secondes dans le cas de la figure 5. La courbe de la figure 3 correspond à une solution aqueuse d'"ALGINIC ACID SODIUM SALT TYPE VI de moyenne viscosité" de la société "SIGMA" à 0, 35 % en poids et à une solution réticulante de (Car 2, 2H20) à 0,2 % en poids. La quantité optimale de Ca++ fixée par pontage, correspondant à des capsules d'alginates ayant une consistance cosmétique est de 3,6 à 3, 9 % en poids par rapport au poids d'alginate déshydraté et correspond à un temps de contact de I minute 30 secondes à 2 minutes 15 secondes. EXEMPLE 2 Des capsules d'alginates sont préparées dans un appareil du type illustré sur la figure i comwpor- tant des buses d'alimentation de 1,3 millimètre de diamètre émettant des gouttes à une fréquence de 1 Hertz. Le temps de contact entre la solution d'alginates A et la solution B de chlorure de calcium est de 2 minutes. La solution aqueuse d'alginates Ada la com- position suivante: Alginates de sodium vendus sous la dénomination commerciale "Sigma type VI".. 0,350 g Glycérine................................. 5,000 g Extrait de Gingko Biloba dans du propylène-glycol.......................... 2,000 g Conservateur............................... 0,100 g Eau déminéralisée..... .......... q.s.p. 100,00 g La solution réticulante B a la composition suivante: CaCI2, 2H.O............................... 0,2 g Tensio-actif vendu sous la dénomination commerciale "Tween 2r" par la Société "ICI Americas"............................ 0,001 g Eau déminéralisée.............DTD: ..... q.s.p. 100,00 g Les capsules sortant de la solution B sont lavées et séchées en surface. Les capsules obtenues sont des sphères d'un diamètre de 4 mm. Elles sont constituées par un gel transparent très doux, qui, après étalement sur la peau accompagné par un léger massage, sont absorbées totalement et très rapidement en laissant une sensation de fraîcheur et d'hydratation. Ces sphères sont ensuite incorporées dans une formulation finale C ayant pour composition: Capsules.......................DTD: .......... 90 g DL Alpha-tocophérol....................... 1 g..DTD: Parfum............................. q.s. Diméthyl polysiloxane cyclique dénommé Cyclométhicone dans le CTFA Cosmetic Dictionary, 3ème édition, publié par the "Cosmetic Toiletry and Fragance Association"........................q.s.p. 100,00 g On constate après 24 heures que les capsules ont conservé leur forme et individualité dans la for- mule. EXEMPLE 3 On prépare des capsules d'alginates comme dans l'exemple 1 avec une buse d'injection de 1,3 millimètre de diamètre et un temps de -contact entre les solutions A et B de 1 minute 1. secondes. La solu- tion d'alginates A a pour formule: Alginates de sodium vendus sous la dénomination commerciale "Kelco Manugel GHB"....................... 0,50 g Glycérine................................. 4,00 g Extrait placentaire aqueux de Filatov................................... 20,00 g Guanosine en cristaux..................... 0,01 g Micatitane........................... ... 0,10 g..DTD: Conservateur....................... q.s. Eau déminéralisée.................. q.s.p. 100,00 g La solution réticulante a pour formule: Cu5O 4,BH2O......................... 0,85 g CuSO4, 5H20.0,85.g Tensio-actif vendu sous la dénomination "Tween 20" par la Société "ICI Americas".................. 0,001 g Eau déminéralisée..... ...........q.s.p 100,00 g Les capsules obtenues sont des sphères d'un diamètre de 4,5 mm. On les incorpore dans une formule finale C ayant pour composition: Capsules.................................. 95 g Huile d'amandes douces.................... 2 g..DTD: Parfum..... q.s. Diméthyl polysiloxane cyclique dénommé Cyclométhicone dans le CTFA Cosmetic Dictionary, 3ème édition, publié par the "Cosmetic Toiletry and Fragance Association"....................... q.s.p. 100,00 g On. constate qu'après 24 heures, les capsules ont conservé leur forme et leur individualité dans la formule et qu'elles s'écrasent facilement sous le doigt. EXEMPLE 4 On prépare des capsules d'alginates comme dans l'exemple 1 avec une buse d'injection de 0,8 mm et un temps-de contact entre les solutions d'alginates A et de sel de calcium B de 4 minutes. La solution A a pour composition: Alginates de sodium vendus sous la dénomination commerciale "Sigma low vicosity"...................... 0,50 g Extrait aqueux d'algues brunes............ 10 g Extrait aqueux d'algues rouges............ 10 g Glycérine................................. 10 g Hydroxyproline............................ 1 g D-Panthénol (vitamine BS).. ............. 1,5 g..DTD: Conservateur....................... q.s. Eau déminéralisée.................. q.s.p. 100,00 g La solution B a pour composition: Zn(CH3COO)2,2H20.......................... 0,3 Tensio-actif vendu sous la dénomination commerciale "Tween 20" par la Société ICI Americas............... 0,001 g Eau déminéralisée.................. q.s.p. 100,00 g Les capsules obtenues sont des spheres d'un diamètre de 2 mm. On les incorpore dans une phase externe. La formule finale C a la composition suivante: Capsules..............60.................... g j Palmitostéarate de polyglycol............. S g Huile minérale............. ............. 3,2 g..DTD: Conservateur...................... q.s. Parfum............................. q.s. Eau déminéralisée.................. q.s.p. 100,00 g iS. On constate qu'après 24 heures, les capsules ont conservé leur forme et leur individualité et qu'elles s'écrasent facilement sous le doigt. REVENDICATIONS 1 - Procédé de fabrication de capsules d'alginate(s) par introduction goutte à goutte d'une solution aqueuse d'au moins un alginate dans une solu- tion aqueuse d'au moins un sel de métal polyvalent- choisi parmi le fer, l'argent, le strontium, l'aluminium, le manganèse, le sélénium, et en particu- lier le calcium, le cuivre et le zinc, à l'aide d'au moins une buse, puis extraction des capsules d'alginate(s), formées par gélification, pour les séparer de la solution aqueuse de sel(s) de métal polyvalent et enfin, éventuellement lavage et séchage desdites capsules, caractérisé par le fait-que: a) on utilise au moins un alginate ayant des unités mannuroniques (M) et guluroniques (G) dans un rapport molaire M/G compris entre 0,4 et 1,9 et, de préférence, une proportion de blocs (G) supérieure à %, le (ou les) alginate(s) étant, de préférence un (ou des) alginate(s) de sodium ayant une viscosité en solution aqueuse à 0,5 % en poids à 25'C inférieure à mPa.s mesurée au viscosimètre TV Contraves avec un corps de mesure n' 1 en présence d'un chélatant du calcium; b) la concentration pondérale en alginate(s) de la solution aqueuse introduite par la (ou les) buse(s) est comprise entre 0,2 et 2 %, de préférence entre 0,3 et 1 %; c) la concentration molaire en cation métallique polyvalent de la solution aqueuse réticulante de -3 sel(s) de métal polyvalent est de 3,4 x 10 M A 6,8 x 102 M, de préférence 6,8 x 10-3 M à 3,4 x 10-2 M; d) la tension superficielle de la solution aqueuse de sel(s) de métal polyvalent est abaissée à une valeur inférieure à 70 dynes/cm, de préférence voisine de 40 dynes/cm, par addition d'un agent tensio- actif; et e) le temps de contact entre les gouttes de solution d'alginate(s) et la solution aqueuse de sel(s) de métal polyvalent est un temps précis compris entre 10 secondes et 20 minutes, de préférence entre 30 secondes et 10 minutes. 2 Procédé selon la revendication 1, caractérisé -par le fait que la solution aqueuse d'alginate(s) contient au moins un additif bu actif cosmétique hydrosoluble ou dispersible. 3 - Procédé selon les revendications 1 ou 2, caractérisé par le fait que la solution _aqueuse d'alginate(s) contient une faible quantité d'ions réticulants. -- 4 - Procédé selon l'une des revendications I à 3, caractérisé par le fait que la solution aqueuse de sel(s) de métal polyvalent utilisée est une solu- tion de chlorure, de gluconate ou de lactate de cal- cium; d'acétate, de sulfate, de chlorure ou de glu- conate de cuivre ou de zinc. 5 - Procédé selon l'une des revendications 1 à 4, caractérisé par le fait que la densité de la solution d'alginate(s) est légèrement supérieure à celle de la solution des cations polyvalents. 6 - Procédé selon l'une des reyendications 1 à 5, caractérisé par le fait que la solution d'alginate(s) est délivrée au-dessus de la solution de sel(s) de métal polyvalent. 7 - Procédé selon l'une des revendications 1 à 5, caractérisé par le fait que la solution d'alginate(s) est injectée sous la surface de la solu- tion réticulante. 8 - Procédé selon l'une des revendications 1 à 7, caractérisé par le fait qu'après rinçage et séchage, on enrobe les capsules d'alginate(s) par une couche d'un polymère plus ou moins adhésif en solution ou en suspension. 9 Appareil pour la mise en oeuvre du procédé selon l'une des revendications i a 8, caractérisé par le fait qu'il comporte un réservoir de stockage de la solution-d'alginate(s), au moins une buse d'injection, une pompe prélevant la solution d'alginate(s) du réservoir de stockage et alimentant la (ou les) buse(s), un bac allongé alimenté en con- tinu à une de ses extrémités par Lne solution de sel(s) de cation réticulant et comportant, à son autre extrémité, un dispositif de soutirage de ladite solu- tion de sel(s) de métaux polyvalents qui est évacuée ou régénérée et recyclée, la solution d'alginate(s) tombant goutte à goutte de la (ou des) buse(s) dans la solution de sel(s) de cation réticulant, à l'extrémité du bac correspondant à l'alimentation en ce(s) sel(s), et un dispositif de transport disposé longitu:.nale- ment dans le bac et permettant de transporter les cap- sules d'alginate(s) en cours de formation d'une extrémité à l'autre du bac. 10 - Appareil selon la revendication 9, caractérisé par le fait que le dispositif de transport est une bande sans fin ou une vis sans fin. 1Il - Appareil selon la revendication 10, caractérisé par le fait que la bande sans fin est formée d'une trame dont la maille est inférieure au diamètre des gouttes tombant de la buse. 12 - Appareil selon la revendication lI, caractérisé par le fait que la bande sans fin comporte des saillies transversales. 13 - Composition cosmétique contenant les capsules d'alginate(s) préparées selon le procédé de l'une des revendications 1 à 8, dans une phase externe cosmétiquement acceptable.